【事件の表示】
　特許第３１００４８５号「着色ペーストとカラーフィルター」の請求項２に係る特許に対する特許異議の申立てについて、次のとおり決定する。
【結　論】
　訂正を認める。
　特許第３１００４８５号の請求項２に係る特許を維持する。
【理　由】
（１）手続きの経緯
　本件特許第３１００４８５号発明は、平成４年１２月１１日に出願され、平成１２年８月１８日にその発明の特許がなされ、その後、五島　香里より特許異議の申立てがなされ、取消理由通知がなされ、その指定期間内である平成１３年９月７日に訂正請求がなされたものである。
（２）訂正の適否についての判断
（ｉ）特許請求の範囲の訂正
ア.請求項２第２行の「カラーフィルターにおいて、」の後に、「上記透明着色パターンには請求項１に記載の着色ペーストが用いられ、」を挿入する。
（ｉｉ）発明の詳細な説明の訂正
ア.明細書の段落【００１８】第３行の「カラーフィルターを前提とし、」の後に、「上記透明着色パターンには請求項１に記載の着色ペーストが用いられ、」を挿入する。
（ｉｉｉ）訂正の目的の適否及び拡張・変更の存否等
　上記訂正（ｉ）は、特許請求の範囲の減縮を目的とするものであり、特許請求の範囲を拡張または変更するものでなく、願書に添付した明細書又は図面に記載された事項の範囲内のものであり、新規事項の追加もない。また、上記訂正（ｉｉ）は、発明の詳細な説明の欄中の明瞭でない記載の釈明を目的とするものであり、願書に添付した明細書又は図面に記載された事項の範囲内のものであり、新規事項の追加もない。
（ｉｖ）むすび
　以上のとおりであるから、上記訂正請求は、特許法等の一部を改正する法律（平成６年法律第１１６号）附則第６条第１項の規定によりなお従前の例によるとされる、特許法第１２０条の４第３項で準用する平成６年法律第１１６号による改正前の第１２６条第１項ただし書き及び第２項の規定に適合するので、当該訂正を認める。
（３）特許異議の申立てについての判断
ア.申立ての理由の概要
　申立人五島　香里は、証拠として甲第１号証（特開平３−５３２０１号公報）、甲第２号証（甲第１号証の第２図を基に測定、算出した各種特性値を示す表及びグラフ）、甲第３号証（ファインマン物理学ＩＩ、１９９１年１２月１０日第２８刷、株式会社　岩波書店発行、ｐｐ．１２２−１２３）、甲第４号証（色彩工学の基礎、１９９２年６月２０日第８刷、株式会社　朝倉書店発行、ｐｐ.５）を提出し、訂正前の請求項２に係る発明は、特許法第２９条第１項第３号または同法第２９条第２項の規定に違反してなされたものであるから、特許を取り消すべき旨主張している。
イ.判断
［引用刊行物に記載された発明］
訂正前明細書の請求項２に対して、当審が通知した取消理由で引用した刊行物１（特開平３−５３２０１号公報）には、耐熱性カラーフィルターおよびその製造方法が記載されている。
  同じく引用した刊行物２（ファインマン物理学ＩＩ）には、色の混合の法則が記載され、 同じく引用した刊行物３（色彩工学の基礎）には、彩度が記載されている。
〔本件請求項２に係る発明〕
　本件請求項２に係る発明と、上記刊行物１〜３に記載された発明とを、対比すると、後者は、前者の構成の一部である「上記透明着色パターンには請求項１に記載の着色ペーストが用いられ、」を有さない。
　本件請求項２に係る発明は、この構成を有することによって、明細書記載の作用効果を奏するものであるから、上記各刊行物のいずれかに記載された発明であるとも、上記各刊行物に基づいて、当業者が容易に推考できたものであるとも言えない。
ウ.むすび
　以上のとおりであるから、特許異議申立の理由及び証拠によっては、本件請求項２に係る発明の特許を取り消すことはできない。
　また、他に本件請求項２に係る発明の特許を取り消すべき理由を発見しない。
　よって、結論のとおり決定する。
【異議決定日】
平成１３年１０月２日（２００１．１０．２）
【訂正の要旨】
訂正の要旨
　特許請求の範囲の減縮を目的として、下記（１）のように特許請求の範囲を訂正する。また、特許請求の範囲の訂正に応じて、発明の詳細な説明についても、適合性を持たせるために下記（２）のように訂正する。
（１）特許請求の範囲請求項２第２行の「カラーフィルターにおいて、」の後に、「上記透明着色パターンには請求項１に記載の着色ペーストが用いられ、」を挿入する。
（２）明細書の段落【００１８】第３行の「カラーフィルターを前提とし、」の後に、「上記透明着色パターンには請求項１に記載の着色ペーストが用いられ、」を挿入する。
（５４）【発明の名称】
着色ペーストとカラーフィルター
（５７）【特許請求の範囲】
　【請求項１】
　顔料と分散剤を主成分としカラーフィルターの製造に適用される青色、緑色、及び、赤色の着色ペーストにおいて、
　上記青色の着色ペーストについては、
　４４０〜４７０ｎｍの波長で最大透過率を示す波長をλｂ　ｐｅａｋとしたとき、
　粒子の拡散速度から算出した青色顔料の平均粒径：ｄｂ　ａｖｅが、
　０．２λｂ　ｐｅａｋ　＜　ｄｂ　ａｖｅ　＜　０．５λｂ　ｐｅａｋの範囲にあり、
かつ、重量粒径分布測定法による上記青色顔料の最大粒径が１μｍ以下であると共に、粒径７００ｎｍ〜１０００ｎｍの粒子が全体の５重量％以下、及び、粒径４００ｎｍ以下の粒子が全体の８０重量％以上に設定されており、
　上記緑色の着色ペーストについては、
　５３０〜５５０ｎｍの波長で最大透過率を示す波長をλｇ　ｐｅａｋとしたとき、
　粒子の拡散速度から算出した緑色顔料の平均粒径：ｄｇ　ａｖｅが、
　０．３λｇ　ｐｅａｋ　＜　ｄｇ　ａｖｅ　＜　０．６λｇ　ｐｅａｋの範囲にあり、
かつ、重量粒径分布測定法による上記緑色顔料の最大粒径が１μｍ以下であると共に、粒径７００ｎｍ〜１０００ｎｍの粒子が全体の５重量％以下、及び、粒径５００ｎｍ以下の粒子が全体の８０重量％以上に設定されており、
　また、上記赤色の着色ペーストについては、
　６４０ｎｍの波長をλ６４０としたとき、
　粒子の拡散速度から算出した赤色顔料の平均粒径：ｄｒ　ａｖｅが、
　０．２λ６４０＝１２８ｎｍ　＜　ｄｒ　ａｖｅ　＜　０．５λ６４０＝３２０ｎｍ
の範囲にあり、かつ、重量粒径分布測定法による上記赤色顔料の最大粒径が１μｍ以下であると共に、粒径７００ｎｍ〜１０００ｎｍの粒子が全体の５重量％以下、及び、粒径５００ｎｍ以下の粒子が全体の８０重量％以上に設定されていることを特徴とする着色ペースト。
　【請求項２】
　透明基板上の画素部位に青色、緑色、及び、赤色の各色別に設けられた透明着色パターンを具備するカラーフィルターにおいて、
　
上記透明着色パターンには請求項１に記載の着色ペーストが用いられ、
　可視波長領域（４００〜７００ｎｍ）の各色の透過スペクトルの形状が、
　青色の透明着色パターンについては、
　その最大透過率を示すピークの短波長側及び長波長側で透過率の波長についての微分ｄＴ／ｄλにおける絶対値の最大値（ｄＴ／ｄλ）ｍａｘが、
　ｄＴ／ｄλが正の領域で　　（ｄＴ／ｄλ）ｍａｘ　≧　１．５（％／ｎｍ）
　ｄＴ／ｄλが負の領域で　−（ｄＴ／ｄλ）ｍａｘ　≧　１．３（％／ｎｍ）
の範囲にあり（但し、ピーク波長４４０〜４７０ｎｍ）、かつ、透過率の最大値が６０％以上であると共に、最大透過率を示すピークの両側で半分の透過率になるときの波長幅λｂ　１／２ｄと最大透過率Ｔｂの比率（λｂ　１／２ｄ／Ｔｂ：単位ｎｍ／％）が、　Ｗｂ　１／２　≦　１．４　の範囲にあり、
　緑色の透明着色パターンについては、
　その最大透過率を示すピークの短波長側及び長波長側で透過率の波長についての微分ｄＴ／ｄλにおける絶対値の最大値（ｄＴ／ｄλ）ｍａｘが、
　ｄＴ／ｄλが正の領域で　　（ｄＴ／ｄλ）ｍａｘ　≧　１．４（％／ｎｍ）
　ｄＴ／ｄλが負の領域で　−（ｄＴ／ｄλ）ｍａｘ　≧　１．４（％／ｎｍ）
の範囲にあり（但し、ピーク波長５３０〜５５０ｎｍ）、かつ、透過率の最大値が６０％以上であると共に、最大透過率を示すピークの両側で半分の透過率になるときの波長幅λｇ　１／２ｄと最大透過率Ｔｇの比率（λｇ　１／２ｄ／Ｔｇ：単位ｎｍ／％）が、　Ｗｇ　１／２　≦　１．２　の範囲にあり、
　また、赤色の透明着色パターンについては、
　波長５５０〜６６０ｎｍの透過スペクトルの透過率についての微分ｄＴ／ｄλの最大値（ｄＴ／ｄλ）ｍａｘが、（ｄＴ／ｄλ）ｍａｘ≧３．０（％／ｎｍ）の範囲にあり、かつ、透過率の最大値が７０％以上であると共に、６４０ｎｍにおける透過率Ｔ６４０と、その透過率が半分になるときの波長λｒ　１／２と６４０ｎｍの差（６４０−λｒ　１／２）との比率［（６４０−λｒ　１／２）／Ｔ６４０：単位ｎｍ／％］が、Ｗｒ　１／２　≦　０．５５　の範囲にあることを特徴とするカラーフィルター。
【発明の詳細な説明】
　【０００１】
　【産業上の利用分野】
　本発明は、カラーフィルターの製造に適用される着色ペーストとカラーフィルターに係り、特に、透明性と彩度が高く明瞭で鮮やかな色彩表現が可能な着色ペーストとカラーフィルターの改良に関するものである。
　【０００２】
　【従来の技術】
　この種のカラーフィルターは、ガラス等の透明基板と、この透明基板上の画素部位に設けられその透過光を画素毎に着色する青色、緑色、及び、赤色の各色別の透明着色パターンとでその主要部が構成されており、上記透明着色パターンはそれぞれの色に対応する色彩の顔料が含まれたカラーレジストにより形成されている。そして、このカラーレジストは、感光性化合物等から成るフォトレジストとこれに混合された着色ペーストとでその主要部が構成され、このカラーレジストを透明基板上に一様に塗布し、かつ、選択的に露光、現像して上記各色別の透明着色パターンが形成されているものである。
　【０００３】
　ところで、特公平４−３７９８７号公報においては、上記カラーレジストにおける顔料に関する要件として粒径１μｍ以上の粒子が全粒子の１０重量％以下で粒径０．０１μｍ〜０．７μｍの粒子が全粒子の３０重量％以上であるような粒径分布を有することとし、かつ、形成後の塗膜に関する要件として可視領域の分光特性曲線における光吸収領域の光透過率が２０％以下、光透過領域の光透過率が５０％以上にすることにより特性の優れたカラーフィルターが製造できるとしており、また、特公平４−３９０４１号公報においては、上記顔料に関する要件として粒径１μｍ以上の粒子が全粒子の１０重量％以下で粒径０．０１μｍ〜０．３μｍの粒子が全粒子の６０重量％以上であるような粒径分布を有することとし、かつ、形成後の塗膜に関する要件として上記と同様に可視領域の分光特性曲線における光吸収領域の光透過率が２０％以下、光透過領域の光透過率が５０％以上にすることにより優れたカラーフィルターが製造できるとしている。
　【０００４】
　【発明が解決しようとする課題】
　しかし、上記特公平４−３７９８７号公報、及び、特公平４−３９０４１号公報に記載された発明においてはその透過率が考慮されているに過ぎず、彩度については全く考慮がなされていないため、色鮮やかなカラー表現ができない場合があるという問題点を有していた。
　【０００５】
　すなわち、上記各発明においては形成後の塗膜に関し可視領域の分光特性曲線における光吸収領域の光透過率が２０％以下、光透過領域の光透過率が５０％以上であることが条件となっているが、このような条件ではカラーフィルターに必要な彩度が実現されない場合がある。例えば、ＮＴＳＣ規格ではｘｙ座標系における色の三原色が決められており、この三原色の座標に近くなるようにカラーフィルターの色が調整されている。しかし、上記各発明においては透過率範囲しか規定しているに過ぎず、単に透過率範囲を規定しただけでは彩度に優れたカラーフィルターを製造することができない。彩度に優れたカラーフィルターを製造するには透過率範囲よりも透過スペクトルの形状を検討する必要がある。
　【０００６】
　他方、粒径分布についても上記各発明においては最大粒径が１μｍ以上となっているが、一般に可視波長よりも大きな粒径（７００ｎｍ）をもつ粒子が混入すると透過率が低下し、彩度も低下してしまう。これは透過率が大きく、彩度も高いカラーフィルターの要求に反するものである。従って、最大粒径の範囲について検討することを要する。
　【０００７】
　また、顔料の着色力は顔料の粒径に依存し、顔料の粒径が小さくなるにつれて着色力は大きくなるが、ある程度以上小さくなると逆に着色力は小さくなる。一方、透過率は顔料の粒径が小さくなるほど大きくなる。また、上記着色力、透過率は顔料の色によってその粒径の依存性が異なる。
　【０００８】
　従って、なるべく彩度が高く、透過率が大きいカラーフィルターを少量の顔料で実現しようとする場合、顔料の粒径によってその最適範囲が存在することが考えられる。にも拘らず上記各発明においてはかかる要件に関する解明が全くなされていない。
　【０００９】
　本発明はこのような問題点に着目してなされたものであって、その課題とするところは、透明性と彩度に優れた着色ペーストとカラーフィルターを提供することにある。
　【００１０】
　【課題を解決するための手段】
　このような技術的背景の下、本発明者は透明性と彩度に優れた着色ペーストとカラーフィルターを提供するため、各色別の顔料について以下に述べるようにその最大粒径の範囲、最適な平均粒径の範囲、及び、透過スペクトルの形状等を分析し本発明を完成するに至ったものである。
　【００１１】
　まず、カラーフィルターにおける彩度は、その色彩に応じて顔料中に含まれる最大粒径と顔料の平均粒径に依存する傾向があり、可視波長より大きな粒径を持つ顔料が混入すると透過率が低下すると共にその彩度が低下する。そして、高い彩度のカラーフィルターを得るためには、顔料中に含まれる粒子の最大粒径は一定の大きさ（１μｍ）以下のものでなければならず、また、この最大粒径に近い大粒径（７００〜１０００ｎｍ）の粒子も一定の混入率（５重量％）以下であることを要することが判明した。
　【００１２】
　また、顔料の着色力は上述したように顔料の粒径に依存する。そして、一般に顔料の粒径が小さくなるにつれて着色力は大きくなるが、ある特定の粒径のときに最高の着色力を示しこの特定の粒径より小さくなると反ってその着色力が低下しその彩度も低下することが実験により判明した。
　【００１３】
　そして、最大の着色力を示す平均粒径は顔料の色彩に応じて異なる。
　【００１４】
（１）まず、波長４４０〜４７０ｎｍの範囲に最大の分光透過率Ｔｂを有する青色の顔料においては、最大透過率を示す波長をλｂ　ｐｅａｋ、粒子の拡散速度から算出した青色顔料の平均粒径：ｄｂ　ａｖｅとしたとき、
　０．２λｂ　ｐｅａｋ　＜　ｄｂ　ａｖｅ　＜　０．５λｂ　ｐｅａｋ　の範囲にあり、
（２）また、波長５３０〜５５０ｎｍの範囲に最大の分光透過率Ｔｇを有する緑色の顔料においては、最大透過率を示す波長をλｇ　ｐｅａｋ、粒子の拡散速度から算出した緑色顔料の平均粒径：ｄｇ　ａｖｅとしたとき、
　０．３λｇ　ｐｅａｋ　＜　ｄｇ　ａｖｅ　＜　０．６λｇ　ｐｅａｋ　の範囲にあり、
（３）赤色の顔料においては、６４０ｎｍの波長をλ６４０、粒子の拡散速度から算出した赤色顔料の平均粒径：ｄｒ　ａｖｅとしたとき、
　０．２λ６４０＝１２８ｎｍ　＜　ｄｒ　ａｖｅ　＜　０．５λ６４０＝３２０ｎｍ
の範囲であることが判明した。
　【００１５】
　請求項１に係る発明はこのような技術的根拠に基づき完成されたものである。
　すなわち、請求項１に係る発明は、
　顔料と分散剤を主成分としカラーフィルターの製造に適用される青色、緑色、及び、赤色の着色ペーストを前提とし、
　上記青色の着色ペーストについては、
　４４０〜４７０ｎｍの波長で最大透過率を示す波長をλｂ　ｐｅａｋとしたとき、
　粒子の拡散速度から算出した青色顔料の平均粒径：ｄｂ　ａｖｅが、
　０．２λｂ　ｐｅａｋ　＜　ｄｂ　ａｖｅ　＜　０．５λｂ　ｐｅａｋ　の範囲にあり、
かつ、重量粒径分布測定法による上記青色顔料の最大粒径が１μｍ以下であると共に、粒径７００ｎｍ〜１０００ｎｍの粒子が全体の５重量％以下、及び、粒径４００ｎｍ以下の粒子が全体の８０重量％以上に設定されており、
　上記緑色の着色ペーストについては、
　５３０〜５５０ｎｍの波長で最大透過率を示す波長をλｇ　ｐｅａｋとしたとき、
　粒子の拡散速度から算出した緑色顔料の平均粒径：ｄｇ　ａｖｅが、
　０．３λｇ　ｐｅａｋ　＜　ｄｇ　ａｖｅ　＜　０．６λｇ　ｐｅａｋの範囲にあり、
かつ、重量粒径分布測定法による上記緑色顔料の最大粒径が１μｍ以下であると共に、粒径７００ｎｍ〜１０００ｎｍの粒子が全体の５重量％以下、及び、粒径５００ｎｍ以下の粒子が全体の８０重量％以上に設定されており、
　また、上記赤色の着色ペーストについては、
　６４０ｎｍの波長をλ６４０としたとき、
　粒子の拡散速度から算出した赤色顔料の平均粒径：ｄｒ　ａｖｅが、
　０．２λ６４０＝１２８ｎｍ　＜　ｄｒ　ａｖｅ　＜　０．５λ６４０＝３２０ｎｍ
の範囲にあり、かつ、重量粒径分布測定法による上記赤色顔料の最大粒径が１μｍ以下であると共に、粒径７００ｎｍ〜１０００ｎｍの粒子が全体の５重量％以下、及び、粒径５００ｎｍ以下の粒子が全体の８０重量％以上に設定されていることを特徴とするものである。
　【００１６】
　そして、請求項１に係る着色ペーストにおいては、青色、緑色、及び、赤色のそれぞれの顔料について、最大粒径、大粒径の粒子の混入率、平均粒径が高い透明性と彩度を示す範囲に選定されているため、このような着色ペーストを適用して製造されるカラーフィルターにおいてはその青色、緑色、及び、青色のそれぞれについて高い透明性と彩度を示し鮮やかなカラー表現が可能となる。
　【００１７】
　次に、上述したような粒径分布を有する請求項１に係る着色ペーストについて詳細にその透過スペクトルを検討した結果、彩度の高い透過スペクトルの形状は次のような条件を満たしていることが必要であることが判明した。請求項２に係る発明はこのような技術的根拠に基づき完成されたものである。
　【００１８】
　すなわち、請求項２に係る発明は、
　透明基板上の画素部位に青色、緑色、及び、赤色の各色別に設けられた透明着色パターンを具備するカラーフィルターを前提とし、
　
上記透明着色パターンには請求項１に記載の着色ペーストが用いられ、
　可視波長領域（４００〜７００ｎｍ）の各色の透過スペクトルの形状が、
　青色の透明着色パターンについては、
　その最大透過率を示すピークの短波長側及び長波長側で透過率の波長についての微分ｄＴ／ｄλにおける絶対値の最大値（ｄＴ／ｄλ）ｍａｘが、
　ｄＴ／ｄλが正の領域で　　（ｄＴ／ｄλ）ｍａｘ　≧　１．５（％／ｎｍ）
　ｄＴ／ｄλが負の領域で　−（ｄＴ／ｄλ）ｍａｘ　≧　１．３（％／ｎｍ）
の範囲にあり（但し、ピーク波長４４０〜４７０ｎｍ）、かつ、透過率の最大値が６０％以上であると共に、最大透過率を示すピークの両側で半分の透過率になるときの波長幅λｂ　１／２ｄと最大透過率Ｔｂの比率（λｂ　１／２ｄ／Ｔｂ：単位ｎｍ／％）が、Ｗｂ　１／２　≦　１．４　の範囲にあり、
　緑色の透明着色パターンについては、
　その最大透過率を示すピークの短波長側及び長波長側で透過率の波長についての微分ｄＴ／ｄλにおける絶対値の最大値（ｄＴ／ｄλ）ｍａｘが、
　ｄＴ／ｄλが正の領域で　　（ｄＴ／ｄλ）ｍａｘ　≧　１．４（％／ｎｍ）
　ｄＴ／ｄλが負の領域で　−（ｄＴ／ｄλ）ｍａｘ　≧　１．４（％／ｎｍ）
の範囲にあり（但し、ピーク波長５３０〜５５０ｎｍ）、かつ、透過率の最大値が６０％以上であると共に、最大透過率を示すピークの両側で半分の透過率になるときの波長幅λｇ　１／２ｄと最大透過率Ｔｇの比率（λｇ　１／２ｄ／Ｔｇ：単位ｎｍ／％）が、　Ｗｇ　１／２　≦　１．２の範囲にあり、
　また、赤色の透明着色パターンについては、
　波長５５０〜６６０ｎｍの透過スペクトルの透過率についての微分ｄＴ／ｄλの最大値（ｄＴ／ｄλ）ｍａｘが、（ｄＴ／ｄλ）ｍａｘ　≧　３．０（％／ｎｍ）
の範囲にあり、かつ、透過率の最大値が７０％以上であると共に、６４０ｎｍにおける透過率Ｔ６４０と、その透過率が半分になるときの波長λｒ　１／２と６４０ｎｍの差（６４０−λｒ　１／２）との比率［（６４０−λｒ　１／２）／Ｔ６４０：単位ｎｍ／％］が、　Ｗｒ　１／２　≦　０．５５　の範囲にあることを特徴とするものである。
　【００１９】
　ここで、請求項１に係る着色ペーストは、水又はアルコール等の水系溶剤と、界面活性剤、顔料、及び、分散剤を主成分とするものである。
　【００２０】
　そして、上記界面活性剤としてはアニオン系界面活性剤又は非イオン系界面活性剤が使用でき、アニオン系界面活性剤としてポリカルボン酸型アニオン系界面活性剤やスルホサクシネート型アニオン系界面活性剤が使用できる他、下記構造式で示されるジアルキルスルホ琥珀酸エステルナトリウム塩等が使用できる。
　【００２１】
　【化１】
　　（但し、式中Ｒはアルキル基を示す。）
　一方、非イオン系界面活性剤としては下記構造式で示されるポリオキシエチレンポリオキシプロピレングリコールエーテルや、
　【化２】
　下記構造式で示される脂肪酸ポリエチレングリコールエステルに加えて、
　【化３】
　ＲＣＯＯ（ＣＨ２ＣＨ２Ｏ）ｎＨ
　ポリオキシエチレンオレイルエーテル等が挙げられる。
　【００２２】
　尚、着色ペースト全体に対する界面活性剤の添加量は０．１〜１０重量％の範囲が望ましい。
　【００２３】
　また、上記顔料としては任意の顔料が利用でき、例えば、赤色有機顔料としてＰｉｇｍｅｎｔ　Ｒｅｄ　１４９（パーマネントレッドＢＬ）、Ｐｉｇｍｅｎｔ　Ｒｅｄ　１４４（Ｃｒｏｍｏｐｈｔａｌ　Ｒｅｄ　ｔｙｐｅｌ）等が、また、緑色有機顔料としてＰｉｇｍｅｎｔ　Ｇｒｅｅｎ　７（フタロシアニングリーン）、青色有機顔料としてＰｉｇｍｅｎｔ　Ｂｌｕｅ　１５（銅フタロシアニン）等が挙げられる。
　【００２４】
　尚、着色ペースト中のこれ等顔料の添加割合は、その着色力と透明性を考慮すると５〜４０重量％が適当である。
　【００２５】
　次に、水等の水系溶剤中に上記顔料を均一かつ良好に分散させる分散剤としては、ポリビニルアルコール（ＰＶＡ）、ポリビニルピロリドン、ポリアクリルアミド等の水溶性樹脂が適用でき、その添加量は１〜１０重量％が適当である。
　【００２６】
　そして、例えば、上記分散剤と界面活性剤並びに水系溶剤とを室温で攪拌しながらこの中へ顔料を徐々に加え、充分混ざったところでガラスビーズを加えサンドミルによって混練・分散させた後、遠心分離、濾過を行うことにより上述した粒径分布が実現され目的の着色ペーストが求められる。
　【００２７】
　また、この着色ペーストを用いてカラーレジストを求めるには上記着色ペーストに水系の感光性組成物を混合させることにより得られる。
　【００２８】
　そして、この水系感光性組成物はポリマー樹脂と光架橋剤を主成分とするもので、光架橋剤としては着色、排水処理の点でジアゾ化合物が望ましい。尚、この他に重クロム酸塩、クロム酸塩、ビスアジド化合物等が適用できる。
　【００２９】
　一方、上記ポリマー樹脂としては、下記構造式で示される２−ヒドロキシエチルメタクリレート（ＨＥＭＡ）、メトキシメチルアクリルアミド（ＭＡＡｍ）、ジメチルアミノプロピルメタクリルアミド（ＤＭＡＰＭＡ）、メタクリル酸（ＭＭＡ）、アクリル酸（ＡＡ）等の重合物が適用できる。尚、モノマー組成としてのＨＥＭＡの含有量が感光性化合物全体の固形分の７０重量％以上であることが好ましい。この他に、光架橋剤に反応するポリマーとしてポリビニルアルコール（ＰＶＡ）、ポリビニルピロリドン、ポリアクリルアミド等を用いてもよい。
　【００３０】
　【化４】
　また、上記感光性組成物としてモノマー又はオリゴマーと光重合開始剤の組合わせを適用してもよい。このようなモノマー又はオリゴマーとしては、アクリル酸、２−ヒドロキシエチルアクリレート、アクリルアミド、スチレン、酢酸ビニル、テトラエチレングリコールジアクリレート等が使用でき、また、光重合開始剤としては、４−（２−ヒドロキシエトキシ）フェニル−（２−ヒドロキシ−２−プロピル）ケトン（メルク社製；Ｄａｒｏｃｕｒ２９５９）、アゾビスイソブチロニトリル、アントラキノン等が適用できる。
　【００３１】
　【作用】
　請求項１に係る発明によれば、
　青色の着色ペーストについては、
　４４０〜４７０ｎｍの波長で最大透過率を示す波長をλｂ　ｐｅａｋとしたとき、
　粒子の拡散速度から算出した青色顔料の平均粒径：ｄｂ　ａｖｅが、
　０．２λｂ　ｐｅａｋ　＜　ｄｂ　ａｖｅ　＜　０．５λｂ　ｐｅａｋ　の範囲にあり、
かつ、重量粒径分布測定法による上記青色顔料の最大粒径が１μｍ以下であると共に、粒径７００ｎｍ〜１０００ｎｍの粒子が全体の５重量％以下、及び、粒径４００ｎｍ以下の粒子が全体の８０重量％以上に設定されており、
　緑色の着色ペーストについては、
　５３０〜５５０ｎｍの波長で最大透過率を示す波長をλｇ　ｐｅａｋとしたとき、
　粒子の拡散速度から算出した緑色顔料の平均粒径：ｄｇ　ａｖｅが、
　０．３λｇ　ｐｅａｋ　＜　ｄｇ　ａｖｅ　＜　０．６λｇ　ｐｅａｋ　の範囲にあり、
かつ、重量粒径分布測定法による上記緑色顔料の最大粒径が１μｍ以下であると共に、粒径７００ｎｍ〜１０００ｎｍの粒子が全体の５重量％以下、及び、粒径５００ｎｍ以下の粒子が全体の８０重量％以上に設定されており、
　また、赤色の着色ペーストについては、
　６４０ｎｍの波長をλ６４０としたとき、
　粒子の拡散速度から算出した赤色顔料の平均粒径：ｄｒ　ａｖｅが、
　０．２λ６４０＝１２８ｎｍ　＜　ｄｒ　ａｖｅ　＜　０．５λ６４０＝３２０ｎｍ
の範囲にあり、かつ、重量粒径分布測定法による上記赤色顔料の最大粒径が１μｍ以下であると共に、粒径７００ｎｍ〜１０００ｎｍの粒子が全体の５重量％以下、及び、粒径５００ｎｍ以下の粒子が全体の８０重量％以上に設定されている。
　【００３２】
　従って、青色、緑色、及び、赤色のそれぞれの顔料について、最大粒径、大粒径の粒子の混入率、平均粒径が高い透明性と彩度を示す範囲に選定されているため、このような着色ペーストを適用して製造されるカラーフィルターにおいてはその青色、緑色、及び、赤色のそれぞれについて高い透明性と彩度を示し鮮やかなカラー表現が可能となる。
　【００３３】
　他方、請求項２に係る発明によれば、
　可視波長領域（４００〜７００ｎｍ）の各色の透過スペクトルの形状が、
　青色の透明着色パターンについては、
　その最大透過率を示すピークの短波長側及び長波長側で透過率の波長についての微分ｄＴ／ｄλにおける絶対値の最大値（ｄＴ／ｄλ）ｍａｘが、
　ｄＴ／ｄλが正の領域で　　（ｄＴ／ｄλ）ｍａｘ　≧　１．５（％／ｎｍ）
　ｄＴ／ｄλが負の領域で　−（ｄＴ／ｄλ）ｍａｘ　≧　１．３（％／ｎｍ）
の範囲にあり（但し、ピーク波長４４０〜４７０ｎｍ）、かつ、透過率の最大値が６０％以上であると共に、最大透過率を示すピークの両側で半分の透過率になるときの波長幅λｂ　１／２ｄと最大透過率Ｔｂの比率（λｂ　１／２ｄ／Ｔｂ：単位ｎｍ／％）が、Ｗｂ　１／２　≦　１．４の範囲にあり、
　緑色の透明着色パターンについては、
　その最大透過率を示すピークの短波長側及び長波長側で透過率の波長についての微分ｄＴ／ｄλにおける絶対値の最大値（ｄＴ／ｄλ）ｍａｘが、
　ｄＴ／ｄλが正の領域で　　（ｄＴ／ｄλ）ｍａｘ　≧　１．４（％／ｎｍ）
　ｄＴ／ｄλが負の領域で　−（ｄＴ／ｄλ）ｍａｘ　≧　１．４（％／ｎｍ）
の範囲にあり（但し、ピーク波長５３０〜５５０ｎｍ）、かつ、透過率の最大値が６０％以上であると共に、最大透過率を示すピークの両側で半分の透過率になるときの波長幅λｇ　１／２ｄと最大透過率Ｔｇの比率（λｇ　１／２ｄ／Ｔｇ　：単位ｎｍ／％）が、　Ｗｇ　１／２　≦　１．２　の範囲にあり、
　また、赤色の透明着色パターンについては、
　波長５５０〜６６０ｎｍの透過スペクトルの透過率についての微分ｄＴ／ｄλの最大値（ｄＴ／ｄλ）ｍａｘが、（ｄＴ／ｄλ）ｍａｘ≧３．０（％／ｎｍ）の範囲にあり、かつ、透過率の最大値が７０％以上であると共に、６４０ｎｍにおける透過率Ｔ６４０と、その透過率が半分になるときの波長λｒ　１／２と６４０ｎｍの差（６４０−λｒ　１／２）との比率［（６４０−λｒ　１／２）／Ｔ６４０：単位ｎｍ／％］が、Ｗｒ　１／２　≦　０．５５　の範囲にある。
　【００３４】
　従って、青色、緑色、及び、赤色の透明着色パターンについてその各分光透過スペクトルが急峻なピーク又は急峻な傾きをもち高い彩度を示す範囲に設定されているため、その青色、緑色、及び、赤色のそれぞれについて高い透明性と彩度を示し鮮やかなカラー表現が可能となる。
　【００３５】
　【実施例】
　以下、本発明の実施例について詳細に説明する。
　【００３６】
［実施例１］
　『青色の透明着色パターン』
（１）青色の着色ペースト
　平均重合度２０００、ケン化度８０％ＰＶＡの１０重量％水溶液１００ｇに、水８０ｇ、界面活性剤としてポリオキシエチレンオレイルエーテル０．２ｇ、着色顔料としてＣ．Ｉ．Ｐｉｇｍｅｎｔ　Ｂｌｕｅ　１５（銅フタロシアニン）２０ｇを混合してミルベースとし、このミルベースにメディアとしてガラスビーズを２５０ｇ加え、分散装置としてサンドミルを使用して分散し着色ペーストを求めた。分散時間を２時間とした着色ペースト中の顔料の平均粒径を、拡散速度から算出したところ、２５０ｎｍであった。また、大塚電子（株）製レーザー粒径解析システムにより顔料の粒度分布を測定したところ、顔料の最大粒径は３μｍであった。
　【００３７】
　着色顔料としてＣ．Ｉ．Ｐｉｇｍｅｎｔ　Ｖｉｏｌｅｔ　２３（オキサジンバイオレット）を使用し、その他は同様の方法で配合・分散して着色ペーストを求めた。こうして求めた着色ペースト中の顔料の平均粒径は１８０ｎｍ、最大粒径は４μｍであった。
　【００３８】
　こうして求めた二種類の着色ペーストを混合してカラーフィルターに用いられる青色の色調整を行った。色彩の目標をＮＴＳＣ規格の青の色座標［ｘ−ｙ国際表示系で（０．１４、０．０８）］とした。そして、更に粗大粒子を除去して粒度分布を調整するため、上記着色ペーストを遠心分離した。こうして粗大粒子を除去した後の着色ペーストの平均粒径（粒子の拡散速度から算出）ｄｂ　ａｖｅは１７８ｎｍ、重量平均粒径は１２８ｎｍであり、最大透過率Ｔｂを示す波長λｂ　ｐｅａｋは４５０ｎｍであった。この着色ペースト中の粒度分布を表１に、透過率及びＣ光源を用いて測定した色度座標を表２に示す。
　【００３９】
　【表１】
　【表２】
　比較例として遠心分離前の着色ペーストの粒度分布を表３に、また、その透過率と色度座標を表４に示す。尚、遠心分離前の着色ペーストの平均粒径（粒子の拡散速度から算出）ｄｂ　ａｖｅは５３０ｎｍ、重量平均粒径は３８０ｎｍであった。
　【００４０】
　【表３】
　【表４】
　上記表１及び表２と、表３及び表４を比較すると、遠心分離して粗大粒子を除去した後の着色ペーストは遠心分離前の着色ペーストに較べて同じ透過率でしかもＮＴＳＣ規格に近く、彩度が高いことが確認できる。
　【００４１】
　次に、比較のため、更に長時間遠心分離して平均粒径（粒子の拡散速度から算出）ｄｂ　ａｖｅが５０〜８０ｎｍの着色ペーストを求めたところ、透過率は格段に増大して透明性が向上したが、彩度が低下するという現象が見られた。これは極端な微粒子化によって着色力が低下したものと考えられる。
　【００４２】
（２）青色の透明着色パターンの分光透過スペクトル
　次に、分光透過スペクトルの形状と色座標及び刺激純度の関係を調べた。
　【００４３】
　すなわち、平均粒径ｄｂ　ａｖｅが１７８ｎｍの顔料を含有する着色ペーストを透明基板上に塗布しその分光透過率Ｔを調べた。この結果を図１（Ａ）の実線により、この分光透過率Ｔの勾配（ｄＴ／ｄλ）を図１（Ｂ）の実線により示す。また、色座標及び刺激純度を表５に示す。
　【００４４】
　ここで、最大透過率Ｔｂは６９％、分光透過スペクトルの勾配（ｄＴ／ｄλ）の正領域での絶対値の最大値（ｄＴ／ｄλ）ｍａｘは２．０％／ｎｍ、負領域での絶対値の最大値（ｄＴ／ｄλ）ｍａｘは１．７％／ｎｍであり、また、最大透過率Ｔｂを示すピークの両側で半分の透過率になる時の波長幅λｂ　１／２ｄと最大透過率Ｔｂの比率（λｂ　１／２ｄ／Ｔｂ：単位ｎｍ／％）が、Ｗｂ　１／２＝１．３８ｎｍ／％であった
　また、比較例として粒径１μｍ以上の粒子を全粒子の約５重量％、４００ｎｍ以下の粒子を全粒子の６０％含む顔料の分光透過率Ｔを図１（Ａ）の破線により、この分光透過率Ｔの勾配（ｄＴ／ｄλ）を図１（Ｂ）の破線により示す。また、色座標及び刺激純度を表５に示す。
　【００４５】
　尚、比較例において最大透過率Ｔｂは６９％、分光透過スペクトルの勾配（ｄＴ／ｄλ）の正領域での絶対値の最大値（ｄＴ／ｄλ）ｍａｘは１．８％／ｎｍ、負領域での絶対値の最大値（ｄＴ／ｄλ）ｍａｘは１．０％／ｎｍであり、また、最大透過率Ｔｂを示すピークの両側で半分の透過率になる時の波長幅λｂ　１／２ｄと最大透過率Ｔｂの比率（λｂ　１／２ｄ／Ｔｂ：単位ｎｍ／％）が、Ｗｂ　１／２＝１．４９ｎｍ／％であった。
　【００４６】
　【表５】
　以上の図１（Ａ）、（Ｂ）及び表５から明らかなように、
　ｄＴ／ｄλが正の領域で　　（ｄＴ／ｄλ）ｍａｘ　≧　１．５（％／ｎｍ）
　ｄＴ／ｄλが負の領域で　−（ｄＴ／ｄλ）ｍａｘ　≧　１．３（％／ｎｍ）
の範囲にあり、かつ、Ｗｂ　１／２　≦　１．４の範囲を満たす実施例に係る青色の透明着色パターンは、これらを満たさない比較例に係る透明着色パターンと較べて色座標がＮＴＳＣ規格に近く、また刺激純度が高くより彩度が高いことが確認された。
　【００４７】
　『緑色の透明着色パターン』
（１）緑色の着色ペースト
　着色顔料として緑色のＣ．Ｉ．Ｐｉｇｍｅｎｔ　Ｇｒｅｅｎ　７（フタロシアニングリーン）を使用した点を除き上記青色の着色ペーストと同様にＰＶＡ水溶液、ポリオキシエチレンオレイルエーテルと混合し、サンドミルで分散して着色ペーストを求めた。分散時間を２時間とした着色ペースト中の顔料の平均粒径（粒子の拡散速度から算出した平均粒径）は３００ｎｍであった。また、大塚電子（株）製レーザー粒解析システムにより顔料の粒度分布を測定したところ、顔料の最大粒径は３μｍであった。
　【００４８】
　同様に黄色のＣ．Ｉ．Ｐｉｇｍｅｎｔ　Ｙｅｌｌｏｗ　８３（ジスアゾイエロー）を使用した点を除き上記青色の着色ペーストと同様にＰＶＡ水溶液、ポリオキシエチレンオレイルエーテルと混合しサンドミルで分散して着色ペーストを求めた。分散時間を２時間とした着色ペースト中の顔料の平均粒径（粒子の拡散速度から算出した平均粒径）は４５０ｎｍであった。また、大塚電子（株）製レーザー粒解析システムにより顔料の粒度分布を測定したところ、顔料の最大粒径は５μｍであった。
　【００４９】
　こうして求めた二種類の着色ペーストを混合してカラーフィルターに用いられる緑色の色調整を行った。色彩の目標をＮＴＳＣ規格の緑の色座標［ｘ−ｙ国際表示系で（０．２１、０．７１）］とした。そして、更に粗大粒子を除去して粒度分布を調整するため上記着色ペーストを遠心分離した。こうして粗大粒子を除去した後の着色ペーストの平均粒径（粒子の拡散速度から算出）ｄｇ　ａｖｅは２４２ｎｍ、重量平均粒径は３２０ｎｍであり、最大透過率Ｔｇを示す波長λｇ　ｐｅａｋは５３０ｎｍであった。この着色ペースト中の粒度分布を表６に、透過率及びＣ光源を用いて測定した色度座標を表７に示す。
　【００５０】
　【表６】
　【表７】
　比較例として遠心分離前の着色ペーストの粒度分布を表８に、また、その透過率と色度座標を表９に示す。尚、遠心分離前の着色ペーストの平均粒径（粒子の拡散速度から算出）ｄｇ　ａｖｅは３９５ｎｍ、重量平均粒径は５２３ｎｍであった。
　【００５１】
　【表８】
　【表９】
　上記表６及び表７と、表８及び表９を比較すると、遠心分離して粗大粒子を除去した後の着色ペーストは遠心分離前の着色ペーストに較べて同じ透過率でしかもＮＴＳＣ規格に近く、彩度が高いことが確認できた。
　【００５２】
　次に、比較のため、更に長時間遠心分離して、平均粒径（粒子の拡散速度から算出）ｄｇ　ａｖｅが５０〜１００ｎｍの着色ペーストを求めたところ、透過率は格段に増大して透明性が向上したが、彩度が低下するという現象が見られた。これは極端な微粒子化によって着色力が低下したものと考えられる。
　【００５３】
（２）緑色の透明着色パターンの分光透過スペクトル
　次に、分光透過スペクトルの形状と色座標及び刺激純度の関係を調べた。
　【００５４】
　すなわち、平均粒径ｄｇ　ａｖｅが２４２ｎｍの顔料を含有する着色ペーストを透明基板上に塗布しその分光透過率Ｔを調べた。この結果を図２（Ａ）の実線により、この分光透過率Ｔの勾配（ｄＴ／ｄλ）を図２（Ｂ）の実線により示す。また、色座標及び刺激純度を表１０に示す。
　【００５５】
　ここで、最大透過率Ｔｇは７４％、分光透過スペクトルの勾配（ｄＴ／ｄλ）の正領域での絶対値の最大値（ｄＴ／ｄλ）ｍａｘは１．８０％／ｎｍ、負領域での絶対値の最大値（ｄＴ／ｄλ）ｍａｘは１．７６％／ｎｍであり、また、最大透過率Ｔｇを示すピークの両側で半分の透過率になる時の波長幅λｇ　１／２ｄと最大透過率Ｔｇの比率（λｇ　１／２ｄ／Ｔｇ：単位ｎｍ／％）が、Ｗｇ　１／２＝１．１１ｎｍ／％であった。
　【００５６】
　また、比較例として粒径１μｍ以上の粒子を全粒子の約５重量％、５００ｎｍ以下の粒子を全粒子の６０重量％含む顔料の分光透過率Ｔを図２（Ａ）の破線により、この分光透過率Ｔの勾配（ｄＴ／ｄλ）を図２（Ｂ）の破線により示す。また、色座標及び刺激純度を表１０に示す。
　【００５７】
　尚、比較例において最大透過率Ｔｇは７４％、分光透過スペクトルの勾配（ｄＴ／ｄλ）の正領域での絶対値の最大値（ｄＴ／ｄλ）ｍａｘは１．２０％／ｎｍ、負領域での絶対値の最大値（ｄＴ／ｄλ）ｍａｘは１．０２％／ｎｍであり、また最大透過率Ｔｇを示すピークの両側で半分の透過率になる時の波長幅λｇ　１／２ｄと最大透過率Ｔｇの比率（λｇ　１／２ｄ／Ｔｇ：単位ｎｍ／％）が、Ｗｇ　１／２＝１．３９ｎｍ／％であった。
　【００５８】
　【表１０】
　以上の図２（Ａ）、（Ｂ）及び表１０から分かるように、
　ｄＴ／ｄλが正の領域で　　（ｄＴ／ｄλ）ｍａｘ　≧　１．４（％／ｎｍ）
　ｄＴ／ｄλが負の領域で　−（ｄＴ／ｄλ）ｍａｘ　≧　１．４（％／ｎｍ）
の範囲にあり、かつ、Ｗｇ　１／２≦１．２　の範囲を満たす実施例に係る緑色の透明着色パターンは、これらを満たさない比較例に係る透明着色パターンと較べて色座標がＮＴＳＣ規格に近く、また刺激純度が高くより彩度が高いことが確認された。
　【００５９】
　『赤色の透明着色パターン』
（１）赤色の着色ペースト
　着色顔料として赤色のＣ．Ｉ．Ｐｉｇｍｅｎｔ　Ｒｅｄ　４８（パーマネントレッド）を使用した点を除き上記青色の着色ペーストと同様にＰＶＡ水溶液、ポリオキシエチレンオレイルエーテルと混合し、サンドミルで分散して着色ペーストを求めた。分散時間を２時間とした着色ペースト中の顔料の平均粒径（粒子の拡散速度から算出した平均粒径）は２００ｎｍであった。また、大塚電子（株）製レーザー粒解析システムにより顔料の粒度分布を測定したところ、顔料の最大粒径は２μｍであった。
　【００６０】
　また、同様に黄色のＣ．Ｉ．Ｐｉｇｍｅｎｔ　Ｙｅｌｌｏｗ　８３（ジスアゾイエロー）を使用した点を除き上記青色の着色ペーストと同様にＰＶＡ水溶液、ポリオキシエチレンオレイルエーテルと混合し、サンドミルで分散して着色ペーストを求めた。分散時間を２時間とした着色ペースト中の顔料の平均粒径（粒子の拡散速度から算出した平均粒径）は４５０ｎｍであった。また、大塚電子（株）製レーザー粒解析システムにより顔料の粒度分布を測定したところ、顔料の最大粒径は５μｍであった。
　【００６１】
　こうして求めた二種類の着色ペーストを混合してカラーフィルターに用いられる赤色の色調整を行った。色彩の目標をＮＴＳＣ規格の赤の色座標［ｘ−ｙ国際表示系で（０．６７、０．３３）］とした。そして、更に粗大粒子を除去して粒度分布を調整するため、上記着色ペーストを遠心分離した。こうして粗大粒子を除去した後の着色ペーストの平均粒径（粒子の拡散速度から算出）ｄｒ　ａｖｅは１５８ｎｍ、重量平均粒径は９４ｎｍであった。この着色ペースト中の粒度分布を表１１に、透過率及びＣ光源を用いて測定した色度座標を表１２に示す。
　【００６２】
　【表１１】
　【表１２】
　比較例として遠心分離前の着色ペーストの粒度分布を表１３に、また、その透過率と色度座標を表１４に示す。尚、遠心分離前の着色ペーストの平均粒径（粒子の拡散速度から算出）ｄｒ　ａｖｅは５２０ｎｍ、重量平均粒径は３１０ｎｍであった。
　【００６３】
　【表１３】
　【表１４】
　上記表１１及び表１２と、表１３及び表１４を比較すると、遠心分離して粗大粒子を除去した後の着色ペーストは遠心分離前の着色ペーストに較べて同じ透過率でしかもＮＴＳＣ規格に近く、彩度が高いことが確認できた。
　【００６４】
　次に、比較のため、更に長時間遠心分離して、平均粒径（粒子の拡散速度から算出）ｄｒ　ａｖｅが２０〜６０ｎｍの着色ペーストを求めたところ、透過率は格段に増大して透明性が向上したが、彩度が低下するという現象が見られた。これは極端な微粒子化によって着色力が低下したものと考えられる。
　【００６５】
（２）赤色の透明着色パターンの分光透過スペクトル
　次に、分光透過スペクトルの形状と色座標及び刺激純度の関係を調べた。
　【００６６】
　すなわち、平均粒径ｄｒ　ａｖｅが１５８ｎｍの顔料を含有する着色ペーストを透明基板上に塗布しその分光透過率Ｔｒを調べた。この結果を図３（Ａ）の実線により、この分光透過率Ｔの勾配（ｄＴ／ｄλ）を図３（Ｂ）の実線により示す。また、色座標及び刺激純度を表１５に示す。
　【００６７】
　ここで、波長６４０ｎｍの分光透過率Ｔ６４０は８５％、分光透過スペクトルの勾配（ｄＴ／ｄλ）の最大値（ｄＴ／ｄλ）ｍａｘは３．４％／ｎｍ、上記透過率Ｔ６４０と、その透過率が半分になるときの波長λｒ　１／２と６４０ｎｍの差（６４０−λｒ　１／２）との比率［（６４０−λｒ　１／２）／Ｔ６４０：単位ｎｍ／％］が、　Ｗｒ　１／２＝０．５１ｎｍ／％であった。
　【００６８】
　また、比較例として粒径１μｍ以上の粒子を全粒子の約５重量％、５００ｎｍ以下の粒子を全粒子の６０重量％含む顔料の分光透過率Ｔを図３（Ａ）の破線により、この分光透過率Ｔの勾配（ｄＴ／ｄλ）を図３（Ｂ）の破線により示す。また、色座標及び刺激純度を表１５に示す。
　【００６９】
　尚、比較例において波長６４０ｎｍの分光透過率Ｔ６４０は８７％、分光透過スペクトルの勾配（ｄＴ／ｄλ）の最大値（ｄＴ／ｄλ）ｍａｘは２．０％／ｎｍ、上記透過率Ｔ６４０と、その透過率が半分になるときの波長λｒ　１／２と６４０ｎｍの差（６４０−λｒ　１／２）との比率［（６４０−λｒ　１／２）／Ｔ６４０：単位ｎｍ／％］が、　Ｗｒ　１／２＝０．５７ｎｍ／％であった。
　【００７０】
　【表１５】
　以上の図３（Ａ）、（Ｂ）及び表１５から明らかなように、
　（ｄＴ／ｄλ）ｍａｘ　≧　３．０（％／ｎｍ）の範囲にあり、かつ、
　Ｗｒ　１／２≦　０．５５を満たす実施例に係る赤色の透明着色パターンは、これらを満たさない比較例に係る透明着色パターンと較べて色座標が上記ＮＴＳＣ規格に近く、また刺激純度が高くより彩度が高いことが確認された。
　【００７１】
［実施例２］
　上記実施例１の結果に基づいて各色の着色ペーストと水溶性の感光性樹脂を混合してカラーレジストを製造した。
　【００７２】
　まず、モノマー組成として２−ヒドロキシエチルメタクリレート（ＨＥＭＡ）８２％、メトキシメチルアクリルアミド（ＭＡＡｍ）１４％、ジメチルアミノプロピルメタクリルアミド（ＤＭＡＰＭＡ）３％、アクリル酸（ＡＡ）１％を重合する。以上のモノマーを重合開始剤を含む８５℃に保った２０％酢酸水溶液中に滴下し、滴下重合法で重合してポリマー樹脂を生成した。
　【００７３】
　次に、このポリマー樹脂３．８ｇに上記実施例１で求めた各色の着色ペーストを１０ｇ、２０％酢酸水を６ｇ混合し、更に光架橋剤としてジアゾ化合物を０．０５ｇ混合して感光性樹脂組成物を求め、この感光性樹脂組成物５ｇと上記着色ペースト１０ｇを混合して各色別のカラーレジストを製造した。
　【００７４】
　このカラーレジストをガラス基板上に塗布し、露光、現像してガラス基板上の画素部位に透明着色パターンを形成した。尚、露光は超高圧水銀灯を用いその照射量は１００〜３００Ｊ／ｃｍ２の条件であった。また、現像液は２％酢酸水溶液を用いた。
　【００７５】
　そして、上記手順を３回繰り返してガラス基板上の画素部位に赤色、青色、緑色の透明着色パターンを備えるカラーフィルターを製造した。
　【００７６】
　このようにして製造されたカラーフィルターは、その青色、緑色、及び、赤色のそれぞれについて高い透明性と彩度を示し鮮やかなカラー表現を可能にする特性を有するものであった。
　【００７７】
　【発明の効果】
　請求項１に係る発明によれば、
　青色、緑色、及び、赤色のそれぞれの顔料について、最大粒径、大粒径の粒子の混入率、平均粒径が高い透明性と彩度を示す範囲に選定されているため、このような着色ペーストを適用して製造されるカラーフィルターにおいてはその青色、緑色、及び、赤色のそれぞれについて高い透明性と彩度を示し鮮やかなカラー表現が可能となる効果を有している。
　【００７８】
　また、請求項２に係る発明によれば、
　青色、緑色、及び、赤色の透明着色パターンについてその各分光透過スペクトルが急峻なピーク又は急峻な傾きをもち高い彩度を示す範囲に設定されているため、その青色、緑色、及び、赤色のそれぞれについて高い透明性と彩度を示し鮮やかなカラー表現が可能となる効果を有している。
【図面の簡単な説明】
　【図１】
　図１（Ａ）は実施例及び比較例に係る青色の分光透過スペクトルを示すグラフ図、図１（Ｂ）は実施例及び比較例に係る青色の分光透過スペクトルの勾配を示したグラフ図である。
　【図２】
　図２（Ａ）は実施例及び比較例に係る緑色の分光透過スペクトルを示すグラフ図、図２（Ｂ）は実施例及び比較例に係る緑色の分光透過スペクトルの勾配を示したグラフ図である。
　【図３】
　図３（Ａ）は実施例及び比較例に係る赤色の分光透過スペクトルを示すグラフ図、図３（Ｂ）は実施例及び比較例に係る赤色の分光透過スペクトルの勾配を示したグラフ図である。
【図面】